(57)【要約】【課題】良好な製膜安定性を有し且つ艶消し性に優れたポリ乳酸系樹脂フィルム又はシートの提供。【解決手段】ポリ乳酸系樹脂（Ａ）５５〜９９重量％と微粒子ポリマー（Ｂ）１〜３０重量％との混合物を含むことを特徴とする単層艶消しフィルムまたはシート。【選択図】選択図なし【特許請求の範囲】
【請求項１】
ポリ乳酸系樹脂（Ａ）５５〜９９重量％と微粒子ポリマー（Ｂ）１〜３０重量％との混合物を含むことを特徴とする単層艶消しフィルムまたはシート。
【請求項２】
ポリ乳酸系樹脂（Ａ）５５〜９９重量％、微粒子ポリマー（Ｂ）１〜３０重量％および可塑剤（Ｃ）を１５重量％以下含む混合物からなることを特徴とする単層艶消しフィルムまたはシート。
【請求項３】
ＡＳＴＭ−Ｄ２４５７−７０に準拠して測定した、少なくとも片面の表面光沢度（Ｇｌｏｓｓ：４５度）が６０％以下であることを特徴とする請求項１又は２のいずれかに記載の艶消しフィルムまたはシート。
【請求項４】
微粒子ポリマー（Ｂ）の平均粒径が１０μｍ以下であることを特徴とする請求項１〜３のいずれかに記載の艶消しフィルムまたはシート。
【請求項５】
可塑剤（Ｃ）が脂肪族カルボン酸と脂肪族ヒドロキシカルボン酸と脂肪族アルコールの群より選ばれる２種以上の組合せから合成されたエステルであることを特徴とする請求項１〜４のいずれかに記載の艶消しフィルムまたはシート。
【請求項６】
請求項３〜５のいずれかに記載の艶消しフィルムまたはシートを、表面光沢度６０％以下の面が少なくとも１外表面になる様に積層されたことを特徴とする多層の艶消しフィルムまたはシート。
【請求項７】
請求項１〜６のいずれかに記載の艶消しフィルムまたはシートを製造する際に、該艶消しフィルムまたはシートの片面に対して非接着性の樹脂を選択して、該艶消しフィルムまたはシートの該片面と該非接着性樹脂層とが接触する層構成にして、該非接着性樹脂層を少なくとも１層含んで共押出フィルム又はシートを製膜し、その後に該非接着性樹脂層を剥がすことによって得ることを特徴とする請求項１〜６の艶消しフィルムまたはシートの製造方法。
【請求項８】
請求項１〜６のいずれかに記載の艶消しフィルムまたはシートからなる包装用資材。
【請求項９】
請求項１〜６のいずれかに記載の艶消しフィルムまたはシートからなる農業用資材。
【請求項１０】
請求項１〜６のいずれかに記載の艶消しフィルムまたはシートを表面に積層してなる壁紙。
【請求項１１】
請求項１〜６のいずれかに記載の艶消しフィルムまたはシートを表面に積層してなるスクリーン。
【請求項１２】
請求項１〜６のいずれかに記載の艶消しフィルムまたはシートを表面に積層してなる室内装飾品。
【請求項１３】
請求項１〜６のいずれかに記載の艶消しフィルムまたはシートを表面に積層してなる日用品、学用品、文具、または手帳。
【請求項１４】
請求項１〜６のいずれかに記載の艶消しフィルムまたはシートを表面に積層してなる紙製品または紙容器。
【発明の詳細な説明】
【技術分野】
【０００１】
本発明は、良好な製膜安定性を有し、且つ艶消し性に優れたポリ乳酸系樹脂フィルムまたはシートに関する。更には、艶消し調（マットタイプ）の熱収縮性又は熱非収縮性のフィルムまたはシートおよびこれらを他素材と積層して得られる、包装用資材、育成ハウスやマルチフィルム等の農業用資材、光沢を抑えて高級で落ち着いた外観を呈する壁紙、スクリーン、室内装飾品、日用品、封筒、ファイルケース、カバー加工品等の学用品、文具、手帳、紙製品および紙容器などに関する。
【背景技術】
【０００２】
一般に、ポリエチレンテレフタレート、ポリプロピレン、ポリエチレン等の様な樹脂材料を用いた、透明で光沢のある延伸フィルムが包装材料として幅広く使用されている。その一方で、迷光を嫌う壁紙やスクリーン、封筒や文具用各種ファイル等に従来から用いられている光沢を抑えた艶消しフィルム又はシートが、包装業界においても商品の魅力や購買意欲を高める効果があると云われ、要求されてきている。
艶消し性フィルム又はシートに関しては、例えば、特許文献１（特許第３１７２５５９号公報）には無機フィラーを１重量％以上含有するエチレン−ビニルアルコール系共重合体からなる光沢度６０％以下の壁紙用艶消しフィルム、特許文献２（特開２００２−２００７２４号公報）には特定粒径の無機又は有機粒子などの不活性粒子を１重量％以上含有する光沢度３５％以下で曇り度８０％以下の包装用艶消し二軸延伸ポリエステルフィルム、特許文献３（特許第３１７５３０６号公報）にはアニ−リングされた光沢度３０％以下で曇り度１８％以下の艶消しポリプロピレンフィルムが開示されている。
【０００３】
しかしながら、これの樹脂材料の廃棄に関わる自然環境保護の観点から、燃焼熱量が低く、土壌中で分解し、且つ安全であるものが望まれ、ポリ乳酸系樹脂などの脂肪族ポリエステル等の生分解性樹脂を用いた製品、具体的にはフィルム・シートやボトルなどの容器や成形物、繊維、不織布、発泡体、それらを用いた複合材料等の研究が活発に行われているが、ポリ乳酸系樹脂からなる艶消し性に優れた生分解性フィルム又はシートは未だ得られていない。
ポリ乳酸系樹脂は、光学活性中心を有する乳酸の重縮合体であって、ポリマーを構成するＬ−乳酸及び／又はＤ−乳酸単量体単位の構成比率から下記式により計算される光学純度（ＯＰ：単位％）を有する。
【０００４】
ＯＰ＝｜［Ｌ］−［Ｄ］｜  ，但し、［Ｌ］＋［Ｄ］＝１００
（ここで、［Ｌ］はポリ乳酸系樹脂を構成するＬ−乳酸の重量％、［Ｄ］はポリ乳酸系樹脂を構成するＤ−乳酸の重量％、｜｜は計算値の絶対値を表す。）
光学純度が８０％以上と高いものは結晶性、光学純度が８０％未満と低いものは非晶性となる性質を持ち、他の生分解性樹脂に比べて、曇り度（ＡＳＴＭ−Ｄ１００３−９５に準拠）が低く透明性の良好で、光沢度（ＡＳＴＭ−Ｄ２４５７−７０に準拠：４５度）が１３０％以上、引張弾性率（ＡＳＴＭ−Ｄ８８２−９５ａに準拠）が約２〜５ＧＰａと透明性と光沢性と剛性に優れている一方で、ガラス転位温度Ｔｇは約６０℃で、他の生分解性樹脂に比べて特別に高いことから、室温（２３℃）では脆性であり、艶消し性に劣る性質を持つ。
【０００５】
従来、ポリ乳酸系樹脂が本来有する脆性のために、包装体輸送時に要求される耐衝撃性が劣る欠点を有することから、耐衝撃性の優れるガラス転位温度Ｔｇの低い（１０℃以下の）生分解性ポリエステルを混合させる事により耐衝撃性を改善する試みが成されているが、艶消し性を改善する試みは成されていない。ここでいう生分解性ポリエステルとは、脂肪族ジカルボン酸と脂肪族ジオールを主成分として重縮合した脂肪族ポリエステル、環状ラクトン類を開環重合した脂肪族ポリエステル、合成系脂肪族ポリエステル、菌体内で生合成される脂肪族ポリエステル等の結晶性樹脂であって、その結晶融点は６０〜１７０℃の範囲内でガラス転位温度は室温（２３℃）以下にあり、室温ではゴム状態で耐衝撃性がある一方で、ポリ乳酸系樹脂より透明性に劣る性質を持つ。
【０００６】
ポリ乳酸系樹脂とガラス転位温度Ｔｇが０℃以下の生分解性ポリエステルの混合物を主体としてなるポリ乳酸系樹脂からなるポリ乳酸系延伸フィルム又はシートに関しては、例えば、特許文献４（特許第３１３８１９６号公報）等に開示されているが、いずれも耐衝撃性は改善されているが、実用レベルの艶消し性を達成しているとは言えず問題がある。
ポリ乳酸系樹脂と不活性粒子の混合物を主体としてなるポリ乳酸系樹脂からなるポリ乳酸系延伸フィルム及びシートに関しては、例えば、特許文献５（特開２００１−４９００３号公報）には平均粒径０．６μｍの炭酸カルシウム２０重量％又はポリスチレン樹脂１５重量％と酸化チタン５重量％（いずれも不活性粒子として２０重量％）含有するポリ乳酸延伸フィルムが開示されているが、艶消し性の向上に関する開示は無い。
【０００７】
【特許文献１】特許第３１７２５５９号公報
【特許文献２】特開２００２−２００７２４号公報
【特許文献３】特許第３１７５３０６号公報
【特許文献４】特許第３１３８１９６号公報
【特許文献５】特開２００１−４９００３号公報
【発明の開示】
【発明が解決しようとする課題】
【０００８】
本発明は、良好な製膜安定性を有し且つ艶消し性に優れたポリ乳酸系樹脂フィルム又はシートを提供することを目的とする。
【課題を解決するための手段】
【０００９】
ポリ乳酸系樹脂はガラス転移温度Ｔｇが６０℃付近にあり、常温に置いてガラス状態で硬質な樹脂であり、得られるフィルム又はシートはそのままでは表面光沢度（ＧＬｏｓｓ：４５度）が１００％を超える高光沢なフィルム又はシートとなるため、これを艶消し性の優れるフィルム又はシートにする事は従来技術では困難であった。その様なポリ乳酸に微粒子ポリマーを特定の比率で混合し、しかも分散性が悪く二次凝集を起こしやすい微粒子ポリマーを均一に分散させることによって斑のない良好な艶消し性と同時に製膜安定性を両立させる事は従来技術では更に困難であった。
本発明者は、前記課題を解決するため、鋭意研究を重ねた結果、ポリ乳酸系樹脂（Ａ）と微粒子ポリマー（Ｂ）と必要によって可塑剤（Ｃ）も含む特定の比率の混合物とする事で良好な製膜安定性と艶消し性を有するフィルム又はシートとなることを見出し本発明を完成した。
【００１０】
すなわち、本発明は下記の通りである。
１）ポリ乳酸系樹脂（Ａ）５５〜９９重量％と微粒子ポリマー（Ｂ）１〜３０重量％との混合物を含むことを特徴とする単層艶消しフィルムまたはシート。
２）ポリ乳酸系樹脂（Ａ）５５〜９９重量％、微粒子ポリマー（Ｂ）１〜３０重量％および可塑剤（Ｃ）を１５重量％以下含む混合物からなることを特徴とする単層艶消しフィルムまたはシート。
３）ＡＳＴＭ−Ｄ２４５７−７０に準拠して測定した、少なくとも片面の表面光沢度（
Ｇｌｏｓｓ：４５度）が６０％以下であることを特徴とする１）又は２）のいずれかに記載の艶消しフィルムまたはシート。
【００１１】
４）微粒子ポリマー（Ｂ）の平均粒径が１０μｍ以下であることを特徴とする１）〜３）のいずれかに記載の艶消しフィルムまたはシート。
５）可塑剤（Ｃ）が脂肪族カルボン酸と脂肪族ヒドロキシカルボン酸と脂肪族アルコールの群より選ばれる２種以上の組合せから合成されたエステルであることを特徴とする１）〜４）のいずれかに記載の艶消しフィルムまたはシート。
６）３）〜５）のいずれかに記載の艶消しフィルムまたはシートを、表面光沢度６０％以下の面が少なくとも１外表面になる様に積層されたことを特徴とする多層の艶消しフィルムまたはシート。
【００１２】
７）１）〜６）のいずれかに記載の艶消しフィルムまたはシートを製造する際に、該艶消しフィルムまたはシートの片面に対して非接着性の樹脂を選択して、該艶消しフィルムまたはシートの該片面と該非接着性樹脂層とが接触する層構成にして、該非接着性樹脂層を少なくとも１層含んで共押出フィルム又はシートを製膜し、その後に該非接着性樹脂層を剥がすことによって得ることを特徴とする１）〜６）の艶消しフィルムまたはシートの製造方法。
８）１）〜６）のいずれかに記載の艶消しフィルムまたはシートからなる包装用資材。
９）１）〜６）のいずれかに記載の艶消しフィルムまたはシートからなる農業用資材。
【００１３】
１０）１）〜６）のいずれかに記載の艶消しフィルムまたはシートを表面に積層してなる壁紙。
１１）１）〜６）のいずれかに記載の艶消しフィルムまたはシートを表面に積層してなるスクリーン。
１２）１）〜６）のいずれかに記載の艶消しフィルムまたはシートを表面に積層してなる室内装飾品。
１３）１）〜６）のいずれかに記載の艶消しフィルムまたはシートを表面に積層してなる日用品、学用品、文具、または手帳。
１４）１）〜６）のいずれかに記載の艶消しフィルムまたはシートを表面に積層してなる紙製品または紙容器。
【発明の効果】
【００１４】
本発明の艶消しフィルムまたはシートは、ポリ乳酸系樹脂と微粒子ポリマーと必要に応じて可塑剤からなり、主要成分であるポリ乳酸系樹脂が生分解性を有するため使用後に廃棄する際にも自然環境保護の観点から有利であり、且つ良好な製膜安定性を有し、単独かまたは他素材と積層して用いられ、包装用資材や農業用資材に艶消し性を付与する効果、また、壁紙、スクリーン、室内装飾品、日用品、学用品、文具、手帳、紙製品および紙容器等に光沢を抑えて高級で落ち着いた外観を付与する効果がある。
【発明を実施するための最良の形態】
【００１５】
以下、本発明について、特にその好ましい態様を中心に、具体的に説明する。
本発明の艶消しフィルム又はシートは、最終的に微生物によって分解されるポリ乳酸系樹脂（Ａ）と微粒子ポリマー（Ｂ）とを含む混合物を主体とする。本発明の艶消しフィルム又はシートを得るためには、ポリ乳酸系樹脂（Ａ）と微粒子ポリマー（Ｂ）との混合物の重量割合（合計１００％）は、ポリ乳酸系樹脂（Ａ）が５５〜９９重量％、微粒子ポリマー（Ｂ）が１〜３０重量％の範囲内である事が必要である。好ましくは、ポリ乳酸系樹脂（Ａ）が５５〜９８．９重量％、微粒子ポリマー（Ｂ）が１〜３０重量％、可塑剤（Ｃ）が０．１〜１５重量％の範囲内であり、より好ましくは、ポリ乳酸系樹脂（Ａ）が６３〜９６．５重量％、微粒子ポリマー（Ｂ）が３〜２５重量％、可塑剤（Ｃ）が０．５〜１２重量％の範囲内であり、更に好ましくは、ポリ乳酸系樹脂（Ａ）が６７〜９５重量％、微粒子ポリマー（Ｂ）が５〜２２重量％、可塑剤（Ｃ）が１〜１１重量％の範囲内であり、特に好ましくは、ポリ乳酸系樹脂（Ａ）が７０〜９１重量％、微粒子ポリマー（Ｂ）が７〜２０重量％、可塑剤（Ｃ）が２〜１０重量％の範囲内である。ポリ乳酸系樹脂（Ａ）の割合が５５重量％未満では得られるフィルム又はシートの機械物性が劣り、フィルム又はシートが脆くなり製膜安定性が低下する傾向にあり、９９重量％を超えると微粒子ポリマー（Ｂ）が１〜３０重量％の範囲内の組成は得られなくなる。
【００１６】
また、微粒子ポリマー（Ｂ）が１重量％未満では艶消し性が劣り、ＡＳＴＭ−Ｄ２４５７−７０に準拠して測定した表面光沢度(グロス：４５度)が６０％を超えるフィルムとなり、微粒子ポリマー（Ｂ）が３０重量％を超えるとフィルムが脆くなり安定して製膜出来ない傾向にあり、フィルム又はシートの柔軟性が低下して、エンボス加工等の凹凸のあるラミ品を生産する際にフィルム又はシートが凹凸に追随せずに凹凸転写性が悪くなる傾向、基材との密着性が悪くなる傾向にある。また、可塑剤（Ｃ）が１５重量％を超えるとフィルム又はシート表面が軟化し過ぎて製膜後のフィルム又はシートがブロッキングを起こし易くなる。
【００１７】
本発明で用いられるポリ乳酸系樹脂（Ａ）とは、ポリ乳酸単独重合体、乳酸単量体単位を５０重量％以上含有する共重合体、またはそれらの混合物であって、ポリ乳酸単独重合体、乳酸と他のヒドロキシカルボン酸およびラクトン類からなる群より選ばれる化合物との共重合体、またはそれらの混合物である。乳酸単量体単位の含有量が５０重量％未満の場合、フィルムの耐熱性および透明性が低下する傾向にある。好ましくはポリ乳酸単独重合体、乳酸単量体単位を８０重量％以上含む共重合体、又はそれらの混合物であり、さらに好ましくは、ポリ乳酸単独重合体、乳酸単量体単位を９０重量％以上含む共重合体、又はそれらの混合物である。
【００１８】
乳酸には光学異性体として、Ｌ−乳酸とＤ−乳酸が存在し、それらが重合してできるポリ乳酸には、Ｄ−乳酸単位が約１０％以下でＬ−乳酸単位が約９０％以上、又はＬ−乳酸単位が約１０％以下でＤ−乳酸単位が約９０％以上であるポリ乳酸で、光学純度が約８０％以上の結晶性ポリ乳酸と、Ｄ−乳酸単位が１０％〜９０％でＬ−乳酸単位が９０％〜１０％であるポリ乳酸で、光学純度が約８０％以下の非晶性ポリ乳酸とがあることが知られている。本発明で用いるポリ乳酸系樹脂（Ａ）は特に好ましくは、光学純度が８５％以上の結晶性ポリ乳酸単独、又は光学純度が８５％以上の結晶性ポリ乳酸と光学純度が８０％以下の非晶性ポリ乳酸とからなる混合物である。
【００１９】
乳酸との共重合成分として用いられる単量体として、ヒドロキシカルボン酸としては、グリコール酸、３−ヒドロキシ酪酸、４−ヒドロキシ酪酸、３−ヒドロキシ吉草酸、４−ヒドロキシ吉草酸、６−ヒドロキシカプロン酸等が挙げられる。また、脂肪族環状エステルとしては、グリコリド、ラクチド、β−プロピオラクトン、γ−ブチロラクトン、δ−バレロラクトン、ε−カプロラクトンおよびこれらにメチル基などの種々の基が置換したラクトン類が挙げられる。また、ジカルボン酸としては、コハク酸、グルタル酸、アジピン酸、アゼライン酸、セバシン酸、テレフタル酸、イソフタル酸等、多価アルコールとしては、ビスフェノール／エチレンオキサイド付加反応物などの芳香族多価アルコール、エチレングリコール、プロピレングリコール、ブタンジオール、ヘキサンジオール、オクタンジオール、グリセリン、ソルビタン、トリメチロールプロパン、ネオペンチルグリコールなどの脂肪族多価アルコール、ジエチレングリコール、トリエチレングリコール、ポリエチレングリコール、ポリプロピレングリコールなどのエーテルグリコール等が挙げられる。
【００２０】
ポリ乳酸系樹脂（Ａ）の重合方法としては、縮合重合法、開環重合法などの公知の方法を採用できる。また、ポリイソシアネート、ポリエポキシ化合物、酸無水物、多官能酸塩化物などの結合剤を使用して分子量を増大する方法を用いることもできる。
ポリ乳酸系樹脂（Ａ）の重量平均分子量は１００００〜１００００００の範囲が好ましい。分子量が１００００未満ではフィルムの機械的物性が不十分となる傾向があり、１００００００を超えると溶融粘度が高くなり、通常の加工機械では物性の安定したフィルムが得られにくい。
【００２１】
本発明で用いられる微粒子ポリマー（Ｂ）とは、株式会社シーエムシー発行の「超微粒子ポリマーの最先端技術」のページ２５７〜２５９に書かれている様に、合成ポリマー、天然ポリマー、カプセル化粉末、複合粉末などからなる微粒子ポリマーであり、具体的な例としてはページ２８３〜２９４、第６章  微粒子ポリマー製品一覧に書かれている微粒子ポリマーの様なものである。即ち、スチレン樹脂、ジビニルベンゼン樹脂、フェノール樹脂、シリコーンゴム、シリコーン樹脂、低密度ポリエチレン、高密度ポリエチレン、エチレン／アクリル酸樹脂、メチルメタクリレート（ＭＭＡ）樹脂、ポリテトラフルオロエチレン（ＰＴＦＥ）樹脂、フッ化ビニリデン樹脂、ウレタン樹脂、酢酸セルロース樹脂、セルロース、スチレン／アクリル樹脂、ベンゾグアナミン樹脂、ベンゾグアナミン／メラミン樹脂、メラミン樹脂、ｎ−ブチルアクリレート樹脂、尿素樹脂、ナイロン樹脂、ポリアセタール樹脂、ポリフェニレンエーテル樹脂、ポリカーボネート樹脂、ポリエチレンテレフタレート樹脂、ポリブチレンテレフタレート樹脂、およびその他エンジニアリング樹脂、ポリエーテルエーテルケトン（ＰＥＥＫ）樹脂、ポリアリレート樹脂、ポリエーテルスルホン樹脂、ポリエーテルイミド樹脂などの樹脂から得られる微粒子ポリマーである。
【００２２】
本発明で用いられる微粒子ポリマー（Ｂ）として、好ましくは、１）ガラス転移温度Ｔｇが６０℃以上、又は２）融点Ｔｍが１００℃以上、又は３）架橋されたポリマーのどれか一つ以上を満たす樹脂からなる微粒子ポリマーであり、更に好ましくは、１）ガラス転移温度Ｔｇが８０℃以上、又は２）融点Ｔｍが１２０℃以上、又は３）ガラス転移温度Ｔｇが６０℃以上で架橋されたポリマーのどれか一つ以上を満たす樹脂からなる微粒子ポリマーである。特に好ましくは、シリコーン樹脂、ポリテトラフルオロエチレン（ＰＴＦＥ）樹脂、ポリアセタール樹脂、アクリル樹脂、酢酸セルロース樹脂、フェノール樹脂、メラミン樹脂、ベンゾグアナミン樹脂、ベンゾグアナミン／メラミン樹脂、エポキシ樹脂、ナイロン樹脂からなる群より選択された樹脂よりなる微粒子ポリマーである。
【００２３】
本発明で用いられる微粒子ポリマー（Ｂ）は、平均粒径が１０μｍ以下のものが好ましい。より好ましくは、平均粒径が７μｍ以下のものであり、更に好ましくは平均粒径が５μｍ以下のもので、特に好ましくは平均粒径が０．１〜３μｍのものである。平均粒径が１０μｍを超える微粒子ポリマーを使用すると、２０μｍ以下の薄いフィルムを作る場合に欠陥となってフィルムが破れたり、穴があいたりして製膜安定性が低下する傾向にある。微粒子ポリマーの平均粒径はレーザー回折／散乱式粒度分布測定装置を用いて測定される。
【００２４】
本発明で用いられる可塑剤（Ｃ）としては、当業界で一般に用いられているものから選択使用でき、樹脂組成物に１５重量％程度添加してもブリードアウトしないもの、人体に対して無害、安全な物質が好ましい。可塑剤の例としては、フタル酸エステル、脂肪族二塩基酸エステル、ヒドロキシ多価カルボン酸エステル、多価アルコールエステル、脂肪酸エステル、リン酸エステル、エポキシ系可塑剤、脂肪族多価アルコールなどがある。より好ましい可塑剤としては、脂肪族二塩基酸エステル、ヒドロキシ多価カルボン酸エステル、多価アルコールエステル、脂肪酸エステル、エポキシ系可塑剤であり、更に好ましくは脂肪族カルボン酸と脂肪族ヒドロキシカルボン酸と脂肪族アルコールの群より選ばれる２種以上の組合せから合成されたエステルであり、特に好ましくは、炭素数２０個以下の脂肪族カルボン酸と炭素数２０個以下の脂肪族ヒドロキシカルボン酸と炭素数２０個以下の脂肪族アルコールの群より選ばれる２種以上の組合せから合成されたエステルである。
【００２５】
フタル酸エステルの例としては、フタル酸ジメチル、フタル酸ジエチル、フタル酸ジイソブチル、フタル酸ジブチル、フタル酸ジオクチルなどがある。
脂肪族二塩基酸の例としてはコハク酸ジイソデシル、アジピン酸ジオクチル、アジピン酸ジイソデシル、アゼライン酸ジオクチル、セバシン酸ジブチル、セバシン酸ジオクチル等がある。
ヒドロキシ多価カルボン酸エステルの例としては、アセチルクエン酸トリブチル、アセチルクエン酸トリ−２−エチルヘキシル、クエン酸トリブチル等がある。
多価アルコールエステルの例としては、グリセリントリアセテート、グリセリントリブチレート、アセチル化モノグリセライド系可塑剤、ジエチレングリコールジベンゾエート、ジペンタエリスリトールヘキサエステル、ペンタエリスリトールエステル等がある。
【００２６】
脂肪酸エステルの例としては、オレイン酸ブチル、アセチルリシノール酸メチル、塩素化脂肪酸メチル、アジピン酸エーテル・エステル等がある。
リン酸エステルの例としては、リン酸トリオクチル、リン酸トリクロロエチル等がある。エポキシ可塑剤の例としては、エポキシ化大豆油、エポキシ化アマニ油、エポキシステアリン酸ブチル、エポキシステアリン酸オクチル等がある。
脂肪族多価アルコールの例としては、分子内に水酸基を２個もつ多価アルコールとしては、エチレングリコール、プロピレングリコール、ブタンジオール等があり、分子内に水酸基を３個以上もつ多価アルコールとしては、グリセリン、ペンタエリスリトール、ソルビトール、トリメチロールプロパンなどがある。
【００２７】
本発明の艶消しフィルム又はシートは、光沢計（ＡＳＴＭ−Ｄ２４５７−７０）で測定した、少なくとも片面の表面の光沢度（Ｇｌｏｓｓ：４５度）が６０％以下である事が好ましい。より好ましくは、表面の光沢度（Ｇｌｏｓｓ：４５度）が３０％以下のフィルム又はシートであり、更に好ましくは２０％以下であり、特に好ましくは１０％以下のフィルム又はシートである。光沢度が６０％を超えるフィルム又はシートは艶消し性に劣るフィルム又はシートとなる。
尚、本発明の艶消しフィルム又はシートに使用する原料樹脂としては、上記したバージン原料以外に該樹脂製膜時に発生するトリム屑等を再度加工してペレット化、又は微粉化したリサイクル原料を単独で、又は該バージン原料に混入して使用することができる。
【００２８】
次に、本発明の艶消しフィルム又はシートの製造方法について述べる。
ポリ乳酸系樹脂（Ａ）、微粒子ポリマー（Ｂ）、可塑剤（Ｃ）等の混合方法や混合装置は、特に限定されないが、例えば、同一の単軸又は二軸押出混練機にそれぞれの原料を供給して溶融混合して行われ、そのまま口金（ダイリップ）より押出して直接にフィルム又はシートに加工する方法、或いはストランド形状に押出してペレットを作製した後に再度押出してフィルム又はシートに加工する方法が挙げられる。紛体である微粒子ポリマー（Ｂ）の分散性を良くするためには、二軸押出混練機を用いることが好ましい。
溶融押出温度としては、ポリ乳酸系樹脂の融点及び混合比率を考慮して適宜選択されるが、１００〜２５０℃の温度範囲が好ましい。得られるフィルムまたはシートの艶消し性を考えた場合、押出時のダイの温度は成形可能な範囲内で低い方が艶消し性が良好になる傾向があるので好ましい。特に好ましいダイ温度の範囲は１５０〜１６５℃である。
【００２９】
本発明の艶消しフィルム又はシートの製膜方法としては、Ｔダイより冷却ロールにキャストされる方法、インフレーション法やテンター法などの従来公知の製膜方法にて、無延伸、一軸延伸、或いは、同時又は逐次二軸延伸する方法がある。詳しくは、（１）押出されたチューブ状またはシート状の樹脂を溶融状態からインフレーション法又はキャスト法により溶融延伸して製膜する方法、（２）押出されたチューブ状又はシート状の樹脂を溶融状態から急冷して非晶状態に近い状態で固化させた後、続いてそのチューブ状又はシート状の樹脂をガラス転移温度以上融点以下に再加熱してインフレーション法又はロール・テンター法で延伸する冷間延伸法で製膜する方法、或いは、溶融延伸又は冷間延伸の後にフィルム又はシートの熱収縮性の抑制の為にフィルム又はシートを把持した状態等で熱処理を行ってフィルム又はシートを得る様な方法によって得られる。
【００３０】
フィルム又はシートの延伸倍率としては、延伸方法に関わらず、押出し口金（ダイリップ）間隔に対して、最終のフィルム又はシートの厚みが１／５００〜１／４０の範囲になる様に、少なくとも１軸方向に溶融延伸または冷間延伸することが好ましい。
殊に、冷間延伸法において、溶融状態から急冷し非晶状態に近い状態で固化させたもの（本発明ではパリソンと呼ぶ）を再加熱後に冷間延伸する場合は、ポリ乳酸系樹脂を溶融状態にて押出し、口金（ダイリップ）間隔に対してパリソンの厚みが１／２倍〜１／２０倍の範囲になる様に、面積倍率で２倍〜２０倍になる様に少なくとも１軸方向に溶融延伸後に、パリソンに対してＭＤ方向（フィルムの長手方向）及びＴＤ方向（フィルムの幅方向）それぞれに１．５〜６倍冷間延伸して、最終的に、ダイリップ間隔に対して延伸フィルム又はシートの厚みが１／２００倍〜１／４０倍の範囲になる様に、ダイ出口からの面積倍率で４０倍〜２００倍の範囲になる様に少なくとも１軸方向に延伸することが好ましい。
【００３１】
又、フィルム又はシートの熱処理加工としては、非収縮フィルム又はシートを得る場合には、熱処理温度は約８０℃〜１６０℃、熱処理時間は２〜１０秒の範囲内が好ましい。かかる範囲を下回ると得られたフィルムの熱収縮率が高くて非収縮フィルムにはなりにくく、かかる範囲を上回ると熱処理中にフィルムが融解し破断する場合がある。
本発明の艶消しフィルム又はシートの厚みは、好ましくは５〜５００μｍ、より好ましくは７〜２５０μｍ、更に好ましくは７〜１００μｍである。
本発明の艶消しフィルムまたはシートの製造において、目的とするフィルムまたはシートを得るために、そのフィルムまたはシートと非接着性の樹脂を用いて多層ダイで共押出し、その後に非接着性の樹脂層を取り除くことによって目的とするフィルムを得る方法は、非接着性の樹脂で製膜安定性を向上できるので薄いフィルムを得る場合には好ましい。
【００３２】
一般的に樹脂は、その溶解性パラメーターの値（ＳＰ値）が近い樹脂同士は相容性が良く、ブレンドした場合に混ざり易い傾向にあり、製膜時に共押出しすると接触する樹脂層同士が接着しやすい傾向にあるので、非接着性の樹脂を選択する場合には、接触する樹脂層の樹脂同士の化学構造（１次構造）、極性ができるだけ異なる樹脂同士を選択すると、溶解性パラメーターの値の差も大きくなり、製膜時に共押出しても非接着性な樹脂層の組合せを選択できる。例としては、ポリ乳酸等の生分解性樹脂は主に脂肪族ポリエステル構造を有するものが多いため、カルボニル基などの比較的極性の大きな基を有するため、ポリオレフィン等の無極性な樹脂は脂肪族ポリエステル樹脂とは接着し難い傾向にあり、良好な非接着性樹脂の一つである。非接着性の目安としては、製膜後に非接着性の樹脂層を剥離する際に目的とするフィルム又はシートが変形することなく剥がれる程度の非接着性が好ましい。本発明の艶消しフィルムまたはシートに対して非接着性の樹脂としては、非接着性を有して製膜安定性に優れる樹脂であれば特に限定はないが、好ましくはポリエチレン、ポリプロピレンなどのポリオレフィン系樹脂類である。
【００３３】
本発明の艶消しフィルム又はシートには、所望により当該技術分野において通常用いられる添加剤、例えば、無機充填剤、酸化防止剤、熱安定剤、紫外線吸収剤、滑剤、帯電防止剤、難燃剤、造核剤、架橋剤、着色剤等を本発明の要件と特性を損なわない範囲で配合することが可能である。
無機充填剤としては、一般に合成樹脂分野において強度や耐久性、表面硬度などの諸性質を改善する目的で添加される物質であり、生分解時や廃棄燃焼時に残渣として廃棄時の問題にならない少量の範囲（例えば１重量％未満）で使用でき、マグネシウム、カルシウム、バリウム、亜鉛、ジルコニウム、モリブデン、珪素、アンチモン、チタン等の金属の酸化物、その水和物（水酸化物）、硫酸塩、炭酸塩、珪酸塩のごとき化合物、これらの複塩、これらの混合物を挙げることができる。
【００３４】
具体例としては、例えば、酸化アルミニウム（アルミナ）、その水和物、水酸化カルシウム、酸化マグネシウム（マグネシア）、水酸化マグネシウム、酸化亜鉛（亜鉛華）、鉛丹及び鉛白のごとき鉛の酸化物、炭酸ナトリウム、炭酸水素ナトリウム、炭酸マグネシウム、炭酸カルシウム、塩基性炭酸マグネシウム、ホワイトカーボン、マイカ、タルク、ガラス繊維、ガラス粉末、ガラスビーズ、クレー、珪藻土、シリカ、ワラストナイト、酸化鉄、酸化アンチモン、酸化チタン（チタニア）、リトポン、軽石粉、硫酸アルミニウム（石膏など）、珪酸ジルコニウム、炭酸バリウム、ドロマイト、二硫化モリブデン、砂鉄等が挙げられる。
【００３５】
酸化防止剤としてはｐ−ｔ−ブチルヒドロキシトルエン、ｐ−ｔ−ブチルヒドロキシアニソール等のヒンダードフェノール系酸化防止剤；熱安定剤としてはトリフェニルホスファイト、トリラウリルホスファイト、トリスノリルフェニルホスファイト等；紫外線吸収剤としてはｐ−ｔ−ブチルフェニルサリシレート、２−ヒドロキシ−４−メトキシベンゾフェノン、２−ヒドロキシ−４−メトキシ−２'−カルボキシベンゾフェノン、２，４，５−トリヒドロキシブチロフェノン等；滑剤としてはステアリン酸カルシウム、ステアリン酸亜鉛、ステアリン酸バリウム、パルミチン酸ナトリウム等；帯電防止剤としてはＮ，Ｎ−ビス（ヒドロキシエチル）アルキルアミン、アルキルアミン、アルキルアリルスルホネート、アルキルスルフォネート等；難燃剤としてはヘキサブロモシクロドデカン、トリス−（２，３−ジクロロプロピル）ホスフェート、ペンブロモフェニルアリルエーテル等；造核剤としてはポリエチレンテレフタレート、ポリ−トランスシクロヘキサンジメタノールテレフタレート、パルミチン酸アミド等が挙げられる。
【００３６】
本発明の艶消しフィルム又はシートには、単層のフィルム又はシート以外に、本発明の艶消しフィルム又はシートを少なくとも１外表面の表面光沢度（Ｇｌｏｓｓ：４５度）が６０％以下になる様に積層された多層のフィルム又はシートが含まれる。特に、多層フィルム又はシートにおいて、少なくとも１外表面に本発明の艶消し性フィルム又はシート層を有し、それ以外の層でフィルム又はシートの製膜安定性などの加工性を改良する層、柔軟性を付与する層または別の基材との接着性を改良する層などの物性を改良する層を有する多層フィルム又はシートが好ましい。より好ましくは、少なくとも１外表面に本発明の艶消し性フィルム又はシート層を有し、それ以外の層でフィルム又はシートの製膜安定性などの加工性を改良する層、柔軟性を付与する層または別の基材との接着性を改良する層などの物性を改良する層が生分解性の樹脂からなる多層フィルム又はシートである。
【００３７】
又、本発明の艶消し性フィルム又はシートは、単体材料でもそれに異種又は同種の材料が積層された複合材料でも良い。更には、印刷、コーテイング、ラミネート等の目的で、コロナ処理などによりさらに親水化処理することもできる。その際の表面張力としては、４０ｍＮ／ｍ〜６０ｍＮ／ｍの範囲が好ましい。
単体で用いる用途としては、被包装物に高級感を出すために本発明のフィルム又はシートを直接包装に用いた包装資材、および育成ハウスやマルチフィルムなどの農業用資材としての用途がある。また、他素材と積層された複合材料としての用途としては、壁紙の汚れ防止用のフィルムとして壁紙表面に積層され、且つ壁紙の持つ艶消し性を損なわない壁紙防汚用フィルムとしての用途、迷光を嫌うスクリーンの表面に積層する用途、家具、調度品、カーテンなどの室内装飾品の表面に積層して、汚れ防止と同時に艶消し性で高級感を出す用途、また、日用品、学用品、文具、手帳の表面に積層して艶消し性で革製品に似た高級感を出すために用いられる用途、紙製品、紙製容器の表面に積層されて、艶消し性による高級感を出すと同時に紙に防水効果を付与するフィルムとしての用途などがある。
【実施例】
【００３８】
以下、実施例および比較例に基づいて本発明を具体的に説明する。
実施例および比較例で用いた評価方法について以下に説明する。
（１）ポリ乳酸系樹脂（Ａ）の光学純度ＯＰ
ポリ乳酸系樹脂（Ａ）の光学純度（ＯＰ：単位％）は、前述の通り、構成するＬ−乳酸及び／又はＤ−乳酸単量体単位の構成比率から下記式により計算される。
ＯＰ＝｜［Ｌ］−［Ｄ］｜  ，但し、［Ｌ］＋［Ｄ］＝１００
ポリ乳酸系樹脂（Ａ）を構成するＬ−乳酸及び／又はＤ−乳酸単量体単位の構成比率は、以下の測定条件で、試料を１Ｎ−ＮａＯＨでアルカリ分解後に１Ｎ−ＨＣｌで中和して蒸留水で濃度調整した加水分解試料（液）について、光学異性体分離カラムを装着した島津製作所製の高速液体クロマトグラフィー（ＨＰＬＣ：ＬＣ−１０Ａ−ＶＰ）にて、紫外線ＵＶ２５４ｎｍでのＬ−乳酸とＤ−乳酸の検出ピーク面積比（垂線法による面積測定）から、ポリ乳酸重合体（Ａ）を構成するＬ−乳酸の重量比率［Ｌ］（単位％）、ポリ乳酸重合体（Ａ）を構成するＤ−乳酸の重量比率［Ｄ］（単位％）を求め、１重合体当り３点の算術平均（四捨五入）をもって測定値とした。
【００３９】
カラム：東ソー製「ＴＳＫｇｅｌ−Ｅｎａｎｔｉｏ−Ｌ１」（商品名）  ［４．６ｍｍ径×２５ｃｍ長］
移動相：１ｍＭ−ＣｕＳＯ4 水溶液
試料溶液濃度：２５ｐｇ／μＬ  ［ポリ乳酸重合体としての濃度］
試料溶液注入量：１０μＬ
溶媒流速：０．５〜０．８ｍｌ／分
カラム温度：４０℃
【００４０】
（２）ポリ乳酸系樹脂（Ａ）の重量平均分子量Ｍｗ
東ソー製のゲルパーミエイションクロマトグラフィー装置（ＧＰＣ：データ処理部ＧＰＣ−８０２０、検出器ＲＩ−８０２０）を用いて、以下の測定条件で、標準ポリスチレンを用いてポリスチレン換算で分子量５００以下のものを除く高分子物の分散の重量平均値として重量平均分子量Ｍｗを求め、１試料当り３点の算術平均（有効数字２桁）をもって測定値とした。
カラム：昭和電工製「Shodex  Ｋ−８０５」（商品名）と「Shodex  Ｋ−８０５」（商品名）の連結カラム［７．８ｍｍ径×６０ｃｍ長］
溶離液：クロロホルム
試料溶液濃度：０．２ｗｔ／ｖｏｌ％
試料溶液注入量：２００μＬ
溶媒流速：１ｍｌ／分
カラム・検出器温度：４０℃
【００４１】
（３）ポリ乳酸系樹脂（Ａ）、ビオノーレ＃３００１（商品名、昭和高分子（株））、およびエコフレックス（商品名、ＢＡＳＦ社）の融点Ｔｍ、ガラス転移温度Ｔｇ
ＪＩＳ−Ｋ７１２１に準拠して、樹脂の融点Ｔｍ、ガラス転移温度Ｔｇを測定した。すなわち、標準状態（２３℃６５％ＲＨ）で状態調節（２３℃１週間放置）した試料から試験片として長手方向（ＭＤ）及び幅方向（ＴＤ）に各々２点（２箇所）ずつ約１０ｍｇを切り出した後、パーキンエルマー（Ｐｅｒｋｉｎ−Ｅｌｍｅｒ）社製の示差走査熱量計（熱流速型ＤＳＣ）、ＤＳＣ−７型を用いて、窒素ガス流量２５ｍｌ／分、１０℃／分で室温（２３℃）から２００℃まで昇温し（１次昇温）、２００℃で１０分間保持して完全に融解させた後、３０℃／分で−１００℃まで降温させて−１００℃で２分間保持し、更に上記昇温条件で２回目の昇温（２次昇温）する間に描かれるＤＳＣ曲線のうち、１次昇温時の融解（吸熱）ピーク頂点から融点Ｔｍ（℃）、２次昇温時の階段状変化部分曲線と各ベースライン延長線から縦軸方向に等距離にある直線との交点（中間点ガラス転移温度）をＴｇ（単位℃）として測定し、１試料当り４点の算術平均（小数点以下四捨五入）をもって測定値とした。
【００４２】
（４）微粒子ポリマー（Ｂ）の平均粒径（μｍ）
微粒子ポリマー（Ｂ）の平均粒径は、堀場製作所社製のレーザー回折／散乱式粒度分布測定装置  ＬＡ−９１０（商品名）を用いて、小粒径のものから累計の頻度が５０％となる粒子径を平均粒径とした。
（５）フィルムまたはシートの全層厚み、各層厚み（μｍ）
フィルムの全層厚みは、ＪＩＳ−Ｋ−７１３０に従い、マイクロメータを用いて測定、各層厚みは顕微鏡で多層フィルムの断面を観察して測定した。
（６）表面光沢度（Ｇｌｏｓｓ：４５度）（％）
標準状態（２３℃６５％ＲＨ）で状態調節（２３℃１週間放置）したサンプルフィルム又はシートから試験片として５０ｍｍ角の正方形状のサンプルに切り出した後、表面光沢度（Ｇｌｏｓｓ：単位％）は、ＡＳＴＭ−Ｄ２４５７−７０に準拠して、日本電色工業製の光沢計ＶＧＳ−３００Ａ（商品名）を用い、標準状態下で測定し、１種フィルム又はシート当り６点の算術平均値（有効数字２桁）をもって測定値とした。
【００４３】
（７）艶消し性
艶消し性は、フィルム又はシートを用いて包装体とした時における被包装物の照かり性の観点から以下のように評価した。
ａａ：最良の艶消し度で照かりが殆ど無い。
ａ  ：照かりがかなり抑えられ良好な艶消し性のレベル。
ｂ  ：照かりが中程度抑えられ中程度の艶消し性のレベル。
ｃ  ：照かりがある程度抑えられ実用できる最低限の艶消し性のレベル。
×  ：艶消し性に劣り、反射光が照かって見える。
【００４４】
（８）製膜安定性
フィルム製膜時の安定性で以下の基準で評価した。
ａａ：全く問題なく安定して製膜できる。
ａ  ：殆ど問題ないが、まれに不安定になることがある。
ｂ  ：まれにフィルムの脆い部分が発生して、チューブ状フィルムの製膜時に中の空気が
抜けることがある。
ｃ  ：時々フィルムの脆い部分が発生して、チューブ状フィルムの製膜時に中の空気が抜
けることがある。
×  ：フィルムが脆くて、チューブ状フィルムの製膜時に中の空気が抜けることが多く、
欠陥のないフィルムを連続して得る事が難しい。
【００４５】
（９）凹凸転写性および密着性
１７０℃に予熱したポリ塩化ビニル樹脂壁紙とサンプルフィルムを１６０℃の熱ロール（ポリ塩化ビニル樹脂面と接触するロール）と３０℃のエンボスロール（サンプルフィルムと接触するロール）で圧着し、エンボスロールの凹凸転写性および下地（ポリ塩化ビニル樹脂）とサンプルフィルムとの密着性を以下の基準で評価した。
ａａ：最高の凹凸転写性で最も美しいエンボス加工ができ、且つ下地との密着性も良好で
ある。
ａ  ：凹凸転写性も下地との密着性も良好で美しい状態である。
ｂ  ：凹凸転写性か下地との密着性のどちらかは良好であるが、どちらかは実用として許
容できる最低レベルである。
ｃ  ：凹凸転写性も下地との密着性も両方とも実用として許容できる最低レベルである。×  ：凹凸転写性か下地との密着性のどちらか少なくとも一方が実用として許容できるレ
ベルに達しない状態である。
【００４６】
（１０）ブロッキング性
以下の基準でブロッキング性を評価した。
ａａ：ブロッキングは全く問題ない。
ａ  ：殆ど問題ないが、まれにフィルムを巻き解く際に少し抵抗が生じる。
ｂ  ：フィルムを巻き解く際に、時々、少し抵抗が生じる。
ｃ  ：フィルムを巻き解く際に、時々、ブロッキングを生じるが、実用できる最低レベル
である。
×  ：フィルムを巻き解く際に頻繁にブロッキングを生じ、フィルムが変形する（伸びる
）まで力を加えないと巻き解けない状態である。
【００４７】
（１１）防汚性テスト
壁紙にラミした場合の汚れ防止機能（耐汚染性）を調べるために、日本壁紙協会のホームページに記載された方法に従い、フィルムに汚染物（コーヒー、醤油、クレヨン、水性サインペン）をそれぞれ付着させ、２４時間後にコーヒーと醤油は水で、クレヨンと水性ペンは中性洗剤で汚れを拭き取ったものを目視で判定した。判定は汚れを拭き取った部分を元のフィルムと比較判定し、以下の５段階評価のどれに相当するかを目視で判定し、４級以上を合格とした。
５級：汚れが残らない。
４級：ほとんど汚れが残らない。
３級：やや汚れが残る。
２級：かなり汚れが残る。
１級：汚れが濃く残る。
【００４８】
（１２）総合判定
艶消し性、製膜安定性、凹凸追随性及び密着性、ブロッキング性の４項目の評価結果から以下の様な基準で総合判定した。
ＡＡ：４項目の評価の全てがａａで、最良の艶消し性フィルム又はシートである。
Ａ  ：４項目の評価の内、１項目以上がａで、残りは全てａａで、優れた艶消し性フィル
ム又はシートである。
Ｂ  ：４項目の評価の内、１項目以上がｂで、残りは全てａａかａで、良い艶消し性フィ
ルム又はシートである。
Ｃ  ：４項目の評価の内、１項目以上がｃで、残りは全てａａかａかｂで、実用に耐える
最低限の艶消し性フィルム又はシートである。
×  ：４項目の評価の内、１項目以上が×で、艶消し性フィルム又はシートとして実用に
耐えないフィルム又はシートである。
【００４９】
以下の実施例および比較例に用いたポリ乳酸系樹脂は、特表平４−５０４７３１号公報の実施例に記載された方法に従って触媒量、重合条件、モノマー組成などをコントロールして重合し得られた、表１に示した重量平均分子量、光学純度、Ｔｇ、Ｔｍを持つ結晶性ポリ乳酸（ａ１）、（ａ２）及び非晶性ポリ乳酸（ａ３）である。また、微粒子ポリマー（Ｂ）としては信越化学工業（株）製シリコーン樹脂微粒子、ＫＭＰ−５９０（商品名）、ダイキン工業（株）製ＰＴＦＥ（ポリテトラフルオロエチレン）樹脂微粒子、ルブロンＬ−２（商品名）、（株）日本触媒製メラミン樹脂微粒子、エポスターＳ−１２（商品名）を用いた。また可塑剤（Ｃ）としては、ヒドロキシ多価カルボン酸エステルとして日精化学工業社のＡＴＢＣ（アセチルクエン酸トリブチル）、およびグリセリン酢酸脂肪酸エステルとして理研ビタミン社製のリケマールＰＬ−０１９（いずれも商品名）を用いた。また、非接着性の樹脂として旭化成ケミカルズ（株）製のサンテックＬＤ  Ｆ−１９２０（商品名）を用いた。ただし、本発明における樹脂の組成がこれに限定されるものではない。
【００５０】
［実施例１〜９及び比較例１〜２］
実施例１〜９及び比較例１〜２においては、表１の結晶性ポリ乳酸（ａ１）、（ａ２）、非晶性ポリ乳酸（ａ３）、及び微粒子ポリマー（Ｂ）としてはシリコーン樹脂微粒子（ＫＭＰ−５９０）、ＰＴＦＥ樹脂微粒子（ルブロンＬ−２）、メラミン樹脂微粒子（エポスターＳ−１２）、可塑剤（Ｃ）としてＡＴＢＣ、リケマールＰＬ−０１９を用いて、以下の様にしてコンパウンドされた原料ペレットを得た。即ち、表２に示した組成になる様にポリ乳酸（Ａ）、微粒子ポリマー（Ｂ）および可塑剤（Ｃ）を同方向二軸押出機を用いて溶融ブレンドし、ポリ乳酸コンパウンドペレットを得た。
【００５１】
次に、こうして得られたポリ乳酸コンパウンドペレットを単軸押出機で溶融押出し、円筒形の単層ダイを用いて製膜した。
押出時には、外側ダイリップ直径１１０ミリ、内側ダイリップ直径１０８ミリ、リップクリアランス１．０ミリの円筒ダイを用い、ダイ温度を１６０℃に設定してチューブ状に押出された溶融樹脂に冷却リングより約２５℃のエアーを吹き付けながらチューブ内へエアーを注入してバブルを形成し、得られたフィルムをピンチロールへ導きチューブ状のフィルムをフラット状２枚のフィルムとして巻き取った。次に、バブルが安定してから、樹脂押出速度、バブル中へのエアー注入量、ピンチロールにおけるフィルム巻き取り速度を微調整し、最終厚みが１５μｍのフィルムを得た。
実施例１〜９及び比較例１〜２で得られたフィルムの物性評価結果を表２に示した。
【００５２】
［実施例１０〜１４及び比較例３］
実施例１０〜１４においては、第一層（チューブ状フィルムの最外層）には、表３に示した組成になる様に実施例１〜９と同様にして同方向二軸押出機を用いて溶融ブレンドして得られたポリ乳酸コンパウンドペレットを用いて、第二層（中間層）には表３に示した組成になる様にポリ乳酸ペレットとビオノーレ＃３００１又はエコフレックをドライブレンドするかまたはビオノーレ＃３００１、エコフレックスを単独で用いて、第三層（チューブ状フィルムの最内層）には、実施例１０および１３、１４では第二層樹脂に非接着性樹脂である低密度ポリエチレン  サンテックＬＤ  Ｆ−１９２０を用い、実施例１１ではエコフレックスを、実施例１２では第一層と同じポリ乳酸樹脂コンパウンドペレットを用い、外側ダイリップ直径１１０ミリ、内側ダイリップ直径１０８ミリ、リップクリアランス１．０ミリの３層の円筒ダイよりダイ温度を１６０℃に設定して押出し、所定の厚みの多層フィルムを製膜した。その後、実施例１０および１３、１４では製膜終了後、非接着性樹脂層である低密度ポリエチレン層を他の２層から剥がして目的としたフィルムを得て、それを用いて物性評価した。また、比較例３では、実施例１０のフィルムの非接着性樹脂層を取り除いた後のフィルムと同じ組成、同じ層構成、同じ厚みのフィルムを直接得るために実施例１０〜１４と同様にして、表３に示した組成になる様に第一層、第二層の原料を準備して、外側ダイリップ直径１１０ミリ、内側ダイリップ直径１０８ミリ、リップクリアランス１．０ミリの２層の円筒ダイよりダイ温度を１６０℃に設定して押出し、２種２層で厚みが１０μｍのフィルムを得ようとしたが、製膜安定性が低下して連続したフィルムは得られず、断片的に得られたフィルムで物性評価を実施した。
【００５３】
こうして得られたフィルムの物性評価結果を表３に示した。ただし、グロス（％）の値は第一層側の表面光沢度、グロス（％）を測定した値であり、艶消し性も第一層側で評価し、凹凸転写性および密着性評価は、実施例１０，１３、１４、比較例３では第二層側をポリ塩化ビニル樹脂壁紙と密着させ、実施例１１、１２では第三層側をポリ塩化ビニル樹脂壁紙と密着させて、第一層側が外表面に出るように熱圧着して評価した。
表４には実施例１〜１４で得られたフィルムの防汚性テストの結果を示した。ただし、実施例１０〜１４においては第一層側の表面を用いて防汚性テストを実施した。本発明の
フィルムは防汚性にも優れたフィルムであることが分かる。
【００５４】
【表１】
2005263932.tif 000002
【００５５】
【表２】
2005263932.tif 000003
【００５６】
【表３】
2005263932.tif 000004
【００５７】
【表４】
2005263932.tif 000005
【産業上の利用可能性】
【００５８】
本発明の艶消しフィルム又はシートは、ポリ乳酸系樹脂（Ａ）と微粒子ポリマー（Ｂ）とを含む混合物からなるフィルム又はシートで、良好な製膜安定性を有し、且つ艶消し性に優れた単層または多層のフィルム又はシートである。また、これらのフィルムまたはシートは単独で用いられて、艶消し性で高級感を有する包装用資材、育成ハウスやマルチフィルム等の農業用資材として、または壁紙、スクリーン、室内装飾品、日用品、封筒、ファイルケース、カバー加工品等の学用品、文具、手帳などの他素材の表面に積層して用いられ、光沢を抑えて高級で落ち着いた外観や汚れ防止性を付与するフィルム又はシートとして、また、紙製品および紙容器等の表面に積層して、艶消し性で高級感を与え且つ適度な防水性を与えるラミ用フィルム又はシートの分野で好適に利用できる。